(57)【特許請求の範囲】
【請求項１】
高アスペクト比構造の微細な凸部アレイが形成された機能性膜を製造する方法において、
表面に前記高アスペクト比構造が反転した微細な凹部アレイが形成された型を提供する型提供工程と、
前記型に、機能性膜を形成するためのポリマー樹脂の溶解液を塗布するポリマー樹脂塗布工程と、
前記塗布したポリマー樹脂の溶解液を加圧流体で加圧することによって、前記型上の前記凹部アレイに充填する充填工程と
前記充填したポリマー樹脂の溶解液を乾燥・固化し、ポリマー樹脂の固化物を形成する乾燥工程と、
前記型から前記形成した固化物を剥離する剥離工程と、を備えたことを特徴とする機能製膜の製造方法。
【請求項２】
前記充填工程は、耐圧容器内で前記ポリマー樹脂の溶解液を、前記加圧流体により、０．０１ＭＰａ以上５ＭＰａ以下の圧力を５秒以上５０００秒以下で加圧することを特徴とする請求項１記載の機能性膜の製造方法。
【請求項３】
前記ポリマー樹脂の溶解液の粘度が５Ｐａ・ｓ以下であることを特徴とする請求項１または２記載の機能性膜の製造方法。
【請求項４】
前記ポリマー樹脂は、生体適合材料であることを特徴とする請求項１から３いずれか記載の機能性膜の製造方法。
【請求項５】
前記生体適合材料が単糖類、多糖類、蛋白質、多価アルコール、または生分解性ポリマーから選ばれる少なくとも１種を含むことを特徴とする請求項４記載の機能性膜の製造方法。
【請求項６】
前記充填工程において、前記耐圧容器内を前記溶解液の溶媒の蒸気で飽和させておくことを特徴とする請求項２から５いずれか記載の機能性膜の製造方法。
【請求項７】
前記充填工程において、前記ポリマー樹脂の溶解液の温度が２０℃以上１００℃以下であることを特徴とする請求項１から６いずれか記載の機能性膜の製造方法。
【請求項８】
高アスペクト比構造の微細な凸部アレイが形成された機能性膜の製造装置において、
表面に前記高アスペクト比が反転した微細な凹部アレイが形成された型に、機能性膜を形成するためのポリマー樹脂の溶解液を塗布するポリマー樹脂塗布手段と、
加圧流体の加圧によってポリマー樹脂の溶解液を、前記型上の前記凹部アレイに充填する充填手段と、
前記ポリマー樹脂の溶解液を乾燥・固化し、ポリマー樹脂の固化物を形成する乾燥手段と、
前記型から前記固化物を剥離する剥離手段と、を備えたことを特徴とする機能性膜の製造装置。
【請求項９】
前記型は、前記型の側面周囲を囲む型枠を備え、該型と該型枠の段差が５０μｍ以上１０ｍｍ以下であることを特徴とする請求項８記載の機能性膜の製造装置。
【請求項１０】
前記型が気体透過性素材であることを特徴とする請求項８または９記載の機能性膜の製造装置。
【請求項１１】
前記充填手段は、耐圧容器と該耐圧容器内に加圧流体を供給する流体供給装置とで構成され、前記耐圧容器は
供給された加圧流体の供給口と、
耐圧容器内の加圧流体を排出する排出口と、
前記型を出し入れすることが可能な開口部と、
前記開口部を密閉可能にシールすることが可能な蓋と、
ポリマー樹脂の溶解液を加熱するための加熱手段と、を備えることを特徴とする請求項８から１０いずれかに記載の機能性膜の製造装置。
【請求項１２】
前記耐圧容器内は、前記型と前記型枠を合わせた高さ以上の高さを有する複数の段に分けられ、かつ、それぞれの前記段同士で通気が可能であることを特徴とする請求項１１記載の機能性膜の製造装置。
【発明の詳細な説明】
【技術分野】
【０００１】
本発明は高アスペクト比構造を有する機能性膜の製造方法および装置に関し、特に、皮膚表面または皮膚角質層において、簡便に、かつ効率的に薬品などを注入するマイクロニードルシートと称される機能性膜の製造方法および装置に関する。
【背景技術】
【０００２】
従来、生体表面、即ち皮膚や粘膜などより、薬品などを投与する方法としては、主に液状物質または粉状物質を付着させる方法が殆どであった。しかしながら、これらの物質の付着領域は、皮膚の表面に限られていたため、発汗や異物の接触などによって、付着している薬品などが除去される場合があり、適量を投与することは困難であった。また、薬品を皮膚の奥深くに浸透させるためには、このような薬品の拡散による浸透を利用した方法では、浸透深さを確実に制御することは困難であるため、充分な薬効を得ることは困難であった。
【０００３】
そのため、高アスペクト比構造を有する機能性膜を用い、その先端を皮膚内に挿入することにより、薬品を注入する方法が行われている。このような、高アスペクト比構造を有する機能性膜を形成する方法として、射出成型や材料の延伸などが提案されてきた。例えば、下記の特許文献１には、鋳型を作製してその中に素材を注入し、射出成形により、ニードル構造を形成する方法が記載されている。また、特許文献２には、低温溶融するポリエチレングリコールを用いてナノインプリントする経皮性薬剤配送装置が記載されている。
【０００４】
しかしながら、マイクロニードルシートとして使用するためには、薬剤を混入させる必要があるが、これらの方法では、材料を溶融させるために高温を必要とし、薬剤の効能が著しく劣化してしまうという問題があった。さらにスループットもしくは形状の安定形成が難しいといった製造上の問題もあった。
【０００５】
また、特許文献１に記載の方法は、アレイ状の凹金型に対して微細形状の凹部先端まで素材を注入することが難しく、欠陥不良が生じるという問題があった。例えば、凹金先端に空気が溜まり、素材の注入時に溜まった空気の気泡などによる注入欠陥が生じていた。また、微細形状である先端部まで均一に中空にならず、溶解液を充填させるのが困難であり、生産性が劣るという問題があった。これにより、形成された凸部アレイの凸部先端がシャープに形成されないという問題がある。特許文献２に記載されている装置は、材料としてポリエチレングリコールを用いているため、Ｔｇが低く、製品の安定性に問題があった。
【０００６】
この問題を回避するために、材料に樹脂ポリマーを溶解させた溶液を用い、高アスペクト比構造が反転した高アスペクト比孔を表面に有する型上に溶液を塗布し、前記塗布された溶液を乾燥させ、剥離して高アスペクト比構造を得るプロセスが考えられる。しかし、塗布工程のみで、型表面の高アスペクト比孔に溶液を充填しようとすると、孔内の脱木ができず、溶解液が孔内に入り込めないという問題があった。そのため、加圧による高アスペクト比孔への溶液充填、もしくは、減圧により孔内空気を脱気する工程を加える必要があった。
【０００７】
加圧により溶液を充填する工程を有する方法として、下記の特許文献３には、ピストンシリンダ内で注入成分を加圧媒体成分により押し出し、混合室を経て型内に注入し液状の物質を充填する方法が記載されている。特許文献４は、圧力容器内で、加圧用流体（２０ＭＰａ）により型を弾性変形させ、原料粉末（固体）を金型内の空隙内に充填する方法が記載されている。特許文献５には、加圧流体を用いた孔への溶液充填法として、ナノプリント法において、型を基材に直接、または基板上に形成した材料層に接触させ、プレスする方式が記載されている。この方法では、型および／または基板は充分に柔軟であり、加圧流体の下で広範囲にわたる微小パターンの成形が可能となっている。
【特許文献１】特開２００６−０５１３６１号公報
【特許文献２】特開２００７−０３７８８５号公報
【特許文献３】特開平７−０１６８５２号公報
【特許文献４】特開平１１−３２０５８８号公報
【特許文献５】特表２００４−５０４７１８号公報
【発明の開示】
【発明が解決しようとする課題】
【０００８】
特許文献３に記載されている方法は、注入口を介して注入型に達するものであり、注入型内を密閉し、圧力を調節することにより、成形が行われるため、薄膜の成形に適用することが困難であった。溶液からフィルム状の製品を形成するためには、成形型の表面を開放しておくことが好ましい。特許文献４に記載の方法は、型を弾性変形させるため、型の耐久性を低下させるという問題あった。また、特許文献５に記載の方法は、転写に基板を必要とし、基板と型の位置合わせ困難であるという問題があった。また、溶液充填の場合は材料の粘性が低いため、加圧中に液が型内部に流出してしまい、加圧力を材料に伝えることができないという問題があった。さらに、プレス方式においては、圧力分布により型内で構造の形状精度にバラツキが生じるという問題もあった。
【０００９】
本発明はこのような事情に鑑みてなされたものであり、型の凹部アレイが形成された面にポリマー樹脂の溶解液を塗布し、耐圧容器内で加圧流体により溶解液を型内に充填することで、高性能な高アスペクト比構造を有する機能性膜を生産性良く製造できる製造方法および装置を提供することを目的とする。
【課題を解決するための手段】
【００１０】
本発明の請求項１は前記目的を達成するために、高アスペクト比構造の微細な凸部アレイが形成された機能性膜を製造する方法において、表面に前記高アスペクト比構造が反転した微細な凹部アレイが形成された型を提供する型提供工程と、前記型に、機能性膜を形成するためのポリマー樹脂の溶解液を塗布するポリマー樹脂塗布工程と、前記塗布したポリマー樹脂の溶解液を加圧流体で加圧することによって、前記型上の前記凹部アレイに充填する充填工程と前記充填したポリマー樹脂の溶解液を乾燥・固化し、ポリマー樹脂の固化物を形成する乾燥工程と、前記型から前記形成した固化物を剥離する剥離工程と、を備えたことを特徴とする機能性膜の製造方法を提供する。
【００１１】
請求項１によれば、型の凹部アレイへの、ポリマー樹脂の溶解液の充填を、加圧流体を用いて行っている。したがって、従来のプレス方式の充填と比較し、大面積で均一に、高スループットで機能性膜を製造することが可能となる。
【００１２】
請求項２は請求項１において、前記充填工程は、耐圧容器内で前記ポリマー樹脂の溶解液を、前記加圧流体により、０．０１ＭＰａ以上５ＭＰａ以下の圧力を５秒以上５０００秒以下で加圧することを特徴とする。
【００１３】
請求項２によれば、充填工程において、耐圧容器を用いることにより、ポリマー樹脂の溶解液を加圧流体で直接加圧することが可能となる。また、請求項２は加圧流体による圧力と加圧時間の加圧条件を規定したものであり、上記範囲とすることにより、型の厚み精度に寄らず、大面積にわたって均一に、微小な高アスペクト比構造を成型することが可能となる。圧力、時間が上記範囲以下であると、加圧が充分でなく、凹部アレイにポリマー樹脂の溶解液を注入するのが困難である。また、上記範囲を超えると、圧力が溶解液に等しくかからないため、均一な膜厚のフィルムを製造することが困難になる。また、加圧時間が上記範囲より長いと、その間に溶液の蒸発・温度の低下により、溶解液の粘度が低下するため好ましくない。
【００１４】
請求項３は請求項１または２において、前記ポリマー樹脂の溶解液の粘度が５Ｐａ・ｓ以下であることを特徴とする。
【００１５】
請求項３によれば、ポリマー樹脂の溶解液の粘度が、５Ｐａ・ｓ以下であるため、充分な流動性を有し、型の凹部アレイ内に安定して溶解液を充填させることが可能である。
【００１６】
請求項４は請求項１から３のいずれかにおいて、前記ポリマー樹脂は、生体適合材料であることを特徴とする。
【００１７】
請求項５は請求項４において、前記生体適合材料が単糖類、多糖類、蛋白質、多価アルコール、または生分解性ポリマーから選ばれる少なくとも１種を含むことを特徴とする。
【００１８】
請求項４または５によれば、前記ポリマー樹脂を生体適合材料とし、特に、単糖類、多糖類、蛋白質、多価アルコール、または生分解性ポリマーを含むことにより、経皮吸収性マイクロニードルを含む医薬品または医療機器として使用できる、高アスペクト比構造シートを製造することが可能となる。なお、本発明において生体適合性材料とは、体内で生体に悪影響を及ぼさず、生体に馴染むもしくは代謝によって速やかに体外に排出される性質をもつ材料のことをいう。また、生分解性ポリマーとしては、ポリ乳酸に代表される脂肪族ポリエステル、またはポリビニルアルコール、ポリエステルカーボネートなどを挙げることができる。
【００１９】
請求項６は請求項２から５いずれかにおいて、前記充填工程において、前記耐圧容器内を前記溶解液の溶媒の蒸気で飽和させておくことを特徴とする。
【００２０】
請求項６によれば、耐圧容器内を溶解液の溶媒の蒸気で飽和させているため、容器内での溶解液の乾燥を防止することができ、溶解液の粘度の変化を防止することができる。
【００２１】
請求項７は請求項１から６いずれかにおいて、前記充填工程において、前記ポリマー樹脂の溶解液の温度が２０℃以上１００℃以下であることを特徴とする。
【００２２】
請求項７によれば、ポリマー樹脂の溶解液の温度を上記範囲とすることにより、溶解液の粘度変化を防止することができ、安定して樹脂の注入を行うことができる。
【００２３】
本発明の請求項８は前記目的を達成するために、高アスペクト比構造の微細な凸部アレイが形成された機能性膜の製造装置において、表面に前記高アスペクト比が反転した微細な凹部アレイが形成された型に、機能性膜を形成するためのポリマー樹脂の溶解液を塗布するポリマー樹脂塗布手段と、加圧流体の加圧によってポリマー樹脂の溶解液を、前記型上の前記凹部アレイに充填する充填手段と、前記ポリマー樹脂の溶解液を乾燥・固化し、ポリマー樹脂の固化物を形成する乾燥手段と、前記型から前記固化物を剥離する剥離手段と、を備えたことを特徴とする機能性膜の製造装置を提供する。
【００２４】
請求項８によれば、ポリマー樹脂の溶解液を加圧流体により型の凹部アレイに充填しているため、従来のプレス方式よりも大面積で均一に、高スループットで機能性膜を製造することが可能である。
【００２５】
請求項９は請求項８において、前記型は、前記型の側面周囲を囲む型枠を備え、該型と該型枠の段差が５０μｍ以上１０ｍｍ以下であることを特徴とする。
【００２６】
請求項９によれば、型と型枠とで、上記範囲の段差を設けることにより、機能性膜を所望の膜厚に形成する際に、充填工程において、ポリマー樹脂の溶解液が型の外に流れることを防止することができる。なお、段差は、必要に応じて型の側面周囲のみでなく、型の内部にも格子状に設けることが可能である。
【００２７】
請求項１０は請求項８または９において、前記型が気体透過性素材であることを特徴とする。
【００２８】
請求項１０によれば、型の素材として、基体透過性の素材を用いているため、ポリマー樹脂の溶解液を型に充填する際に、型の凹部内の空気を型側からも放出することができるので、機能性膜の凸部先端の気泡の混入を防止することができる。
【００２９】
請求項１１は請求項８から１０において、前記充填手段は、耐圧容器と該耐圧容器内に加圧流体を供給する流体供給装置とで構成され、前記耐圧容器は供給された加圧流体の供給口と、耐圧容器内の加圧流体を排出する排出口と、前記型を出し入れすることが可能な開口部と、前記開口部を密閉可能にシールすることが可能な蓋と、ポリマー樹脂の溶解液を加熱するための加熱手段と、を備える耐圧容器を備えることを特徴とする。
【００３０】
請求項１１によれば、耐圧容器を用いて、この耐圧容器内に流体を供給し、耐圧容器内の圧力を加圧にすることによりポリマー樹脂の溶解液の充填を行っている。したがって、耐圧容器内の圧力を自由にコントロールすることが可能であり、また、加温・加湿も可能となるため、充填工程を最適な条件で実施することが可能となる。また、耐圧容器には、型を出し入れすることが可能な開口部を備えるため、型の設置を容易に行うことができる。なお、耐圧容器内は、耐圧容器内の底部にポリマー樹脂の溶解液の溶媒を張っておこくことが好ましい。これにより、耐圧容器内を溶解液の溶媒で飽和させることができ、溶解液の乾燥を防止し、粘度の変化を防ぐことができる。
【００３１】
請求項１２は請求項１１において、前記耐圧容器内は、前記型と前記型枠を合わせた高さを有する複数の段に分けられ、かつ、それぞれの前記段同士で通気が可能であることを特徴とする
請求項１２によれば、複数の型を耐圧容器内の段の上に設置し、かつ、それぞれの段同士で通気が可能となっているため、設置した複数の型を同じ圧力で充填することができ、同時に、複数の型にポリマー樹脂の溶解液の充填を行うことができ、スループットを向上させることができる。
【発明の効果】
【００３２】
本発明によれば、加圧流体を用いて加圧を行っているため、型の厚み精度に寄らず大面積にわたって均一に、高アスペクト比構造の微細な凸部を形成することが可能となる。また、加圧流体により圧力をかけることにより、従来のプレス方式では、一面ずつ加圧する必要があったが、本発明においては、複数の型を同時に処理することが可能である。また、型への加圧力もプレス方式と比較して少なくて済み、型の変形もないため、型の劣化が少なく使用回数を増やすことができ、生産効率を上げることができる。また、熱による薬剤の劣化を防止することができ、高品質なマイクロニードルシートを提供することができる。
【発明を実施するための最良の形態】
【００３３】
以下、本発明の実施の形態における高アスペクト比構造を有する機能性膜の一例としてマイクロニードルシートの製造方法について説明する。なお、以下、マイクロニードルシートについて記載するが、マイクロニードルシート以外の高アスペクト比構造を有する機能性膜についても本発明を適用することができる。
【００３４】
図１に本発明の製造方法および製造装置により製造されるマイクロニードルシートの角錐状の斜視図（ａ）および断面図（ｂ）を示す。
【００３５】
マイクロニードルシートに形成される微小針（微細な凸部）２２の形状は、微小針２２を皮膚表面に数１００μｍの深さで刺すために、（１）先端が充分に尖っていて、皮膚内に入る針の径も充分に細い（長さ／径のアスペクト比が高い）こと、（２）充分な強度がある（針が折れ曲がったりしない）こと、が必要である。
【００３６】
そのため、（１）の用件を満たすためには、細くて尖った形状が必要であるが、これは（２）に相反し、細すぎると先端や根元で折れ曲がってしまい、太すぎると刺さらないため、図１（ａ）に示すように、微小針２２の稜線２２Ａは、微小針内側に湾曲した形状とすることが好ましい。このような形状とすることにより、先端を充分に尖らせる一方で、根元を広げることにより、折れにくくすることができる。また、角錐状の微小針の稜線２２Ａ、２２Ａが該稜線同士の間の角錐面２２Ｃよりも張り出していることが好ましい。
【００３７】
微小針２２の形状は底面の一辺Ｘが０．１μｍ以上１０００μｍ以下の範囲であり、高さが０．３μｍ以上３０００μｍ以下であることが好ましい。より好ましくは、一辺Ｘが１０μｍ以上４００μｍ以下の範囲であり、高さが３０μｍ以上１２００μｍ以下である。
【００３８】
そして、稜線２２Ａの湾曲の最大深さＺは、稜線の始点と終点を結ぶ線分の長さをＬとしたとき、０．０４×Ｌ以上０．２×Ｌ以下であることが好ましい。また、微小針の鋭利性を示す微小針先端２２Ｂの曲率半径Ｒが２０μｍ以下であることが好ましく、より好ましくは１０μｍ以下である。
【００３９】
なお図１は、四角錐状の微小針２２について示しているが、図２に示す円錐状や他の角錐状の微小針も同様の大きさであることが好ましい。なお、円錐状の場合においては、底面の直径Ｘが０．１μｍ以上１０００μｍ以下の範囲であることが好ましく、より好ましくは５０μｍ以上３００μｍ以下の範囲である。また、円錐面の湾曲の最大深さＺ’は、円錐面の母線の始点と終点とを結ぶ線分の長さをＬ’としてとき、０．０４×Ｌ’以上０．２×Ｌ’以下であることが好ましい。
【００４０】
上記のように、マイクロニードルアレイは微小な凸部アレイであり、皮膚表面に刺さりやすくするため、凸部２２先端を充分に尖らせ、凸部２２先端の曲率半径Ｒを１０μｍ以下とすることが好ましい。曲率半径Ｒが１０μｍ以下の先端を有する凸部２２を形成するためには、型に形成される凸アレイの反転型である凹アレイの凹部先端までポリマー樹脂の溶解液を注入して精密に転写できるかが重要なポイントになってくる。
【００４１】
次に、マイクロニードルシートの製造方法について説明する。図３に型の製造方法の工程図、図４に、型枠を設けた型の正面図および斜視図を示す。図５はポリマー樹脂塗布工程・充填工程の工程図である。図６にポリマー樹脂の溶解液の充填工程に用いられる耐圧容器の正面図、図７は耐圧容器の別の態様を示す正面図である。図８はマイクロニードルシートの剥離工程の工程図を示す。
【００４２】
最初に原版作製を行う。具体的には、図３（ａ）に示すように、マイクロニードルシートの製造のための型を作製するための原版を作製するものである。
【００４３】
この原版１１の作製方法は２種類あり、１番目の方法は、Ｓｉ基板上にフォトレジストを塗布した後、露光、現像を行い、ＲＩＥ（リアクティブイオンエッチング）等によるエッチングを行うことにより、原版１１の表面に円錐の形状部（凸部）１２のアレイを作製する。尚、ＲＩＥ等のエッチングを行う際には、Ｓｉ基板を回転させながら斜め方向からのエッチングを行うことにより、円錐の形状を形成することが可能である。
【００４４】
２番目の方法は、Ｎｉ等の金属基板に、ダイヤモンドバイト等の切削工具を用いた加工により、原版１１の表面に四角錘などの形状部１２のアレイを形成する方法がある。
【００４５】
次に、型の作製を行う。具体的には、図３（ｂ）に示すように、原版１１より型１３を作製する。通常の型１３の作製には、Ｎｉ電鋳などによる方法が用いられるが、原版１１は、先端が鋭角な円錐形又は角錐形の形状を有しているため、型１３に形状が正確に転写され剥離することができるように、安価に製造することが可能な４つの方法が考えられる。
【００４６】
１番目の方法は、原版１１にＰＤＭＳ（ポリジメチルシロキサン、例えば、ダウコーニング社製のシルガード１８４）に硬化剤を添加したシリコーン樹脂を流し込み、１００℃で加熱処理し硬化した後に、原版１１より剥離する方法である。２番目の方法は、紫外線を照射することにより硬化するＵＶ硬化樹脂を原版１１に流し込み、窒素雰囲気中で紫外線を照射した後に、原版１１より剥離する方法である。３番目の方法は、ポリスチレンやＰＭＭＡ（ポリメチルメタクリレート）等のプラスチック樹脂を有機溶剤に溶解させたものを剥離剤の塗布された原版１１に流し込み、乾燥させることにより有機溶剤を揮発させて硬化させた後に、原版１１より剥離する方法である。４番目の方法は、Ｎｉ電鋳により反転品を作成する方法である。
【００４７】
このようにして作製された型１３を図３（ｃ）に示す。尚、上記３つのいずれの方法においても型１３は、何度でも容易に作製することが可能である。次に、図３（ｃ）で製造された型１３に型枠１４を設置する。
【００４８】
型枠１４を設置した図を図４に示す。図４（ａ）は、型１３の周囲に型枠を設けた図であり、図４（ｂ）は、複数の型１３をつなぎ合わせ、型の内部にも型枠１４を設けた図である。型枠１４を設けることにより、機能性膜を所望の膜厚に形成する際、ポリマー樹脂の溶解液（以下、「ポリマー溶解液」ともいう）が型１３の外に流れることを防止することができる。
【００４９】
このとき、型１３と型枠１４との段差が５０μｍ以上１０ｍｍ以下とすることが好ましい。また、図４の型は、型１３と型枠１４を分離できる構成であるが、一体型で構成することも可能である。分離型で構成した場合は、充填工程後の乾燥工程、剥離工程において、型枠１４を外すことが可能である。
【００５０】
図４（ｂ）は、複数の型１３を基板１７上に、および、複数の型１３同士を、接着剤を用いてつなぎ合わせる。そして、型１３の側面周囲。および内部に型枠１４’を設置する。この型は、図７で示される複数の段を備える耐圧容器を用いる場合において、複数の型にポリマー溶解液を同時に充填することができ、好ましく用いることができる。
【００５１】
型に用いる材料としては、弾性のある素材、金属製の素材を用いることができるが、弾性のある素材であることが好ましく、気体透過性の高い素材であることが更に好ましい。気体透過性の代表である酸素透過性は、１×１０−１２（ｍＬ／ｓ・ｍ・Ｐａ）より大きいことが好ましく、１×１０−１０（ｍＬ／ｓ・ｍ・Ｐａ）より大きいことがさらに好ましい。気体透過性を上記範囲とすることにより、型１３の凹部に存在する空気を型側から追い出すことができるので、欠陥の少ないマイクロアレイニードルを製造することができる。このような材料として、具体的には、シリコーン樹脂（例えば、シルガード１８４、１３１０ＳＴ）、ＵＶ硬化樹脂、プラスチック樹脂（例えば、ポリスチレン、ＰＭＭＡ（ポリメチルメタクリレート））を溶融、または溶剤に溶解させたものなどを挙げることができる。これらの中でもシリコーンゴム系の素材は繰り返し加圧による転写に耐久性があり、且つ、素材との剥離性がよいため、好適に用いることができる。また、金属製の素材としては、Ｎｉ、Ｃｕ、Ｃｒ、Ｍｏ、Ｗ、Ｉｒ、Ｔｒ、Ｆｅ、Ｃｏ、ＭｇＯ、Ｔｉ、Ｚｒ、Ｈｆ、Ｖ、Ｎｂ、Ｔａ、α−酸化アルミニウム，酸化ジルコニウム、ステンレス（スタバックス材）などやその合金を挙げることができる。型枠１４の材質としては、型１３の材質と同様の材質のものを用いることができる。
【００５２】
次に、上記で製造した型に、ポリマー樹脂の溶解液の塗布を行う。図５はポリマー樹脂塗布工程、充填工程の工程図を説明する図であり、型１３の断面図である。ポリマー樹脂塗布工程は、具体的には、図５（ａ）に示すように、作製した型１３の微小針に対応した凹凸パターンの形成された面に、ポリマー樹脂を溶解したポリマー溶解液１６を塗布する。溶解液を塗布する方法としては、特に限定されず行うことができるが、ディスペンサーによる滴下による塗布方法が好ましく用いられ、バー塗布やスピン塗布、スプレーなどによる塗布方法も用いることができる。
【００５３】
本発明に用いることのできるポリマー樹脂の溶解液について説明する。
【００５４】
ポリマー溶解液に用いられる樹脂ポリマーの素材としては、生体適合性のある樹脂を用いることが好ましい。このような樹脂としては、グルコース、マルトース、プルランなどの糖類、ゼラチンなどのタンパク質、ポリ乳酸、乳酸・グリコール酸共重合体などの生分解性ポリマーを使用することが好ましい。これらの中でもゼラチン系の素材は多くの基材と密着性をもち、ゲル化する材料としても強固なゲル強度を持つため、後述する剥離工程において、基材と密着させることができ、型から基材を用いて機能性膜を剥離することができるので、好適に利用することができる。濃度は材料によっても異なるが、溶解液中に樹脂ポリマーが１０〜３０％含まれる濃度とすることが好ましい。また、溶解に用いる溶媒は、温水以外であっても揮発性を有するものであればよく、メチルエチルケトン（ＭＥＫ）、アルコールなどを用いることができる。そして、ポリマー樹脂の溶解液中には、用途に応じて体内に供給するための薬剤を共に溶解させることが可能である。
【００５５】
ポリマー樹脂の溶解液の粘度は、５Ｐａ・ｓ以下であることが好ましく、より好ましくは２Ｐａ・ｓ以下とすることが好ましい。ポリマー樹脂の溶解液の粘度を上記範囲とすることにより、型の凹部に容易に溶解液を注入することが容易となる。
【００５６】
ポリマー溶解液の調整方法としては、水溶性の高分子（ゼラチンなど）を用いる場合は、水溶性粉体を水に溶解し、溶解後に薬品を添加することで製造することができる。水に溶解しにくい場合、加温して溶解してもよい。温度は高分子材料の種類により、適宜選択可能であるが、約６０℃の温度で加温することが好ましい。また、熱で溶融する高分子（マルトースなど）を用いる場合は、原料と薬品を熱して溶融することで、製造することができる。加熱温度としては、原料が溶融する温度で行うことが好ましく、具体的には、約１５０℃である。
【００５７】
次に、図５（ｂ）に示すように、ポリマー溶解液１６を塗布した後、加圧流体によりポリマー溶解液１６を型１３側に加圧し、型１３の凹部１５先端までポリマー溶解液１６を充填する。この充填工程は、図６に示す耐圧容器を用いて行うことが好ましい。
【００５８】
充填工程は、まず、図６に示す耐圧容器３０内にポリマー樹脂の溶解液が塗布された型を設置する。そして、耐圧容器３０内に加圧流体を導入することで、耐圧容器３０内を加圧し、ポリマー溶解液１６の型凹部１５への充填が可能となる。
【００５９】
耐圧容器３０は、耐圧容器本体３１と蓋３２から構成されている。耐圧容器３０の材質は、一般的なＳＵＳ、ガラス、もしくはアクリルなどの樹脂製でも良い。容器の少なくとも一端から型１３を出し入れすることが可能な開口部３３を有する機構となっている。この型１３を出し入れする開口部３３は例えば、ｏ−リングをはさむ等の方式により、蓋３２で十分に密閉され、一定の圧力を一定時間保持できる機密性を備えている。また、容器の一端から流体を供給する注入口３４と、容器開閉時に大気圧に戻すためにコック３６が備えられた流体排出口３５が設けられている。さらに、耐圧容器３０内の圧力を精密に制御するために容器の一端に加圧計Ｐが取り付けられている。
【００６０】
また、注入口３４は加圧流体が、型１３内のポリマー溶解液１６の液面に直接あたることがないような機構とし、必要に応じて邪魔板などを設けることも可能である。さらに、耐圧容器３０には、ポリマー溶解液を所望の温度とするための、加温手段を設けることが好ましい。加温手段としては、図６に示すような加温ジャケット３７のように耐圧容器本体３１全体を加温する手段が好ましい。また、容器内にヒーター付のステージ４０を設けてその上にポリマー溶解液を入れた型を設置することで、型のみを加温するシステムとすることも可能である。
【００６１】
耐圧容器内の加圧は、図６に示す、コンプレッサー３８により、流体注入口３４から流体を供給し、このとき、流体排出口３５のコック３６を閉じて流体を耐圧容器３０内に充填させることにより、耐圧容器３０内を加圧させる。加圧のために用いられる流体は、気体であっても液体であってもよい。加圧流体が気体の場合は、空気が一般的であるが、ポリマー溶解液１６の溶媒に溶解しにくい気体、たとえばポリマー溶解液１６の溶媒が水の場合は窒素などの気体が好ましく用いられる。液体を加圧流体として用いる場合は、ポリマー溶解液と同じ液体、または、樹脂ポリマーの溶解液と相溶性のない液体を用いることが好ましい。
【００６２】
また、加圧流体は必要に応じて加温することも可能である。加圧流体を加温することにより、ポリマー溶解液を加温し、溶解液の粘度を維持し、型凹部への充填を容易に行うことができる。
【００６３】
耐圧容器３０内は、ポリマー溶解液の溶媒の蒸気で飽和させておくことが好ましい。飽和させておくことにより、ポリマー溶解液１６の溶媒が蒸発することにより、ポリマー溶解液１６の粘度が高くなり、流動性維持できなくなり、型１３の凹部１５の先端まで、ポリマー溶解液１６が行かなくなることを防止することができる。また、耐圧容器３０内を溶媒の蒸気で飽和させるため、耐圧容器３０の底に溶媒３９をはっておくことが好ましい。
【００６４】
充填工程におけるポリマー溶解液の温度は２０℃以上１００℃以下とすることが好ましく、より好ましくは３０℃以上８０℃以下、さらに好ましくは４０℃以上６０℃以下である。上記範囲の温度とすることにより、溶解液の粘度を低い状態で維持することができ、型凹部への充填を容易に行うことができる。
【００６５】
また、耐圧容器内の圧力は０．０１ＭＰａ以上５ＭＰａ以下であることが好ましく、より好ましくは０．０５ＭＰａ以上１ＭＰａ以下であることが好ましく、さらに好ましくは０．１ＭＰａ以上０．５ＭＰａ以下であることが好ましい。また、加圧時間は５秒以上５０００秒以下であることが好ましく、より好ましくは１０秒以上１０００秒以下、さらに好ましくは３０秒以上３００秒以下であることが好ましい。
【００６６】
また、図７に耐圧容器の別の態様を示す。図７に示す耐圧容器５０は、耐圧容器５０内を複数の仕切り板５１で仕切り複数の段を形成し、ポリマー溶解液が塗布された型１３を耐圧容器５０内に同時に複数設置し、１回の加圧で複数の型１３に同時に充填することが可能となる。この場合、加圧流体により、すべての型が加圧され、ポリマー溶解液が充填されるように、それぞれの段の通気性を良くする必要がある。そのため、仕切り板５１にパンチングなどの加工を施すことが好ましい。
【００６７】
なお、上記は、ポリマー溶解液１６を型１３上に塗布した後に、耐圧容器３０、５０内に設置し、加圧する方法について説明したが、本発明においては、型１３を耐圧容器３０、５０内に設置し、ポリマー樹脂塗布工程、充填工程を耐圧容器３０、５０内で行ってもよい。
続いて、ポリマー溶解液の乾燥工程を行う。具体的には、塗布されたポリマー溶解液に温風を吹付けることにより乾燥を行う。
【００６８】
乾燥方法としては、まず、１０〜１５℃の冷風を吹きつけ、表面をゲル化させた後、１０〜２０ｍ／ｓの温風を吹き付ける。この温風は、除湿した温風が好ましく、例えば、４０℃、相対湿度１５％以下、より好ましくは１０％以下であることが好ましい。
【００６９】
また、塗布されたポリマー溶解液１６をゲル化させることにより、形状を縮小させ、型１３からの剥離性を高めることができる。この場合は、低温度の冷風を流すことによりポリマー溶解液をゲル化させることができる。この時、完全にゲル化させるために、１０〜１５℃の冷風を上記の場合よりも長時間吹付け、この後、上記と同様に温風を吹き付ける。次に、乾燥させるために、高温の温風を流す際には、温風の温度が高すぎると、樹脂ポリマーを溶解した溶液におけるゲル化が戻ってしまったり、薬品によっては加熱により分解等により、効能が変化したりするため、吹きつける温風の温度には注意する必要がある。このように塗布されたポリマー溶解液を乾燥、あるいは、ポリマー溶解液をゲル化させた後乾燥させることにより、図８（ａ）に示すように固化し、樹脂ポリマー１９となる。樹脂ポリマーが固化することにより、ポリマー溶解液を塗布した際の状態よりも縮小し、特に、ゲル化を行う場合は、顕著に縮小する。これにより、型１３から樹脂ポリマー１９の剥離が容易となる。また、この乾燥工程において、樹脂ポリマー１９の水分量が低くなりすぎると剥離しにくくなるため、弾力性を維持している状態の水分量を残存させておくことが好ましい。具体的には、樹脂ポリマー１９を構成する材料にも依存するが、１０〜２０％の水分量となったところで、乾燥を停止するか、若しくは、２５℃、相対湿度４０％程度の風を吹付けることが好ましい。
【００７０】
次に剥離工程を行う。具体的には、図８（ｂ）に示すように、先のポリマー溶液乾燥工程において、型枠１４内で乾燥し固化した樹脂ポリマー１９の上に、粘着性の粘着層が形成されているシート状の基材であるＰＥＴシート２０を付着させた後、端部よりＰＥＴシート２０をめくるように剥離を行う。このようにして、図８（ｃ）に示すようにマイクロニードルシート（樹脂ポリマー１９）を製造することができる。また、樹脂ポリマー１９に吸盤を設置し、エアーで吸引する方法を挙げることができる。
【００７１】
硬化した樹脂ポリマー１９の凝集体を型１３から剥離する剥離工程は、重要な工程である。通常、本実施の形態のように、アスペクト比の高い微小針の構造のものを型１３から剥離する場合では、接触面積が大きいことから、強い応力がかかり、微小針が破壊され、型１３から剥離されることなく型１３の凹部１５内に残存し、作製されるマイクロニードルシートは致命的な欠陥を有するものとなってしまう。この点を踏まえ、本実施の形態においては、型１３を構成する材料を、剥離が非常にしやすい材料により構成することが好ましい。また、型１３を構成する材料を弾性が高く柔らかい材料とすることにより、剥離する際における微小針にかかる応力を緩和することができる。
【００７２】
尚、樹脂ポリマー１９の表面の微小針に残存している水分を蒸発させるために、剥離後に、再度乾燥した風を吹付ける場合もある。具体的には、梱包する直前において、樹脂ポリマー１９内の水分量を１０％以下、望ましくは５％以下とした後に梱包することが望ましい。
【００７３】
また、型は複数回利用することが可能であるから、剥離工程後の型を用いて、ポリマー溶液塗布工程、ポリマー溶液乾燥工程を繰り返すことにより、複数のマイクロニードルシートを短時間に複数作製することができる。尚、型は永久的に使用することができるものではないため、使用することができなくなった場合は、型作製工程を行うことにより作製可能である。
【実施例】
【００７４】
以下に、実施例により本発明の実質的な効果を説明する。
【００７５】
［実施例１］
≪型の作成≫
一辺４０ｍｍの平滑なＣｕ板の一辺１０ｍｍの中央部に、ダイヤモンドバイトによる切削加工にて、底辺長１６０μｍ、高さ４００μｍの四角錐形状を、ピッチ４６０μｍで三次元配列させて形成し、原盤を作成した。この原盤から、シリコーンゴム（信越シリコーン型取り用ＲＴＶゴム）にて反転した転写品を作製し、一辺１０ｍｍの中央部に四角錐孔を含む４０ｍｍの平面部外を切り落とし、厚みを５ｍｍとしたものを型として用いた。
【００７６】
≪ポリマー溶解液の作成≫
ゼラチン（新田ゼラチン７３２）を水で溶解し、２０％の水溶液に調液した。４０℃で攪拌し、同温度で保温した。その時の粘度は３００ｍＰａ・ｓであった。
【００７７】
≪型へのポリマー溶解液の塗布≫
一辺４０ｍｍ、厚み３ｍｍのシリコンシート（シンエツシリコンシートＢＡグレード）の一辺３０ｍｍの中心部をくりぬいた枠を、型のパターン部を中心として囲むように接着し、該枠内にポリマー溶解液をディスペンサーで３ｍＬ滴下した。
【００７８】
≪耐圧容器≫
内径１５０ｍｍ、高さ１５０ｍｍ、肉厚１０ｍｍのアクリルパイプに、パイプと同素材で、肉厚１ｍｍの底板を溶接し、上部の開口部には、ｏ−リング用の溝をきざんだ底板と同素材のフランジを取り付けた。フランジにボルト止めできる蓋を取り付け、蓋には２箇所の貫通孔を設け、片方にはコンプレッサーから空気を注入するための配管と、圧力計を取り付け、もう一方には内部の空気を排出するための弁を設置した。アクリルパイプの底部には、φ１００ｍｍで高さ５０ｍｍの足がついたステージを設置し、耐圧容器全体を加熱ジャケットで覆った。
【００７９】
≪ポリマー溶解液の型凹部内への充填工程≫
表面にポリマー樹脂の溶解液を塗布した型を耐圧容器内のステージ上に静かに設置し、フランジと蓋の間にｏ−リングをはさみ、ボルトで密封した。加熱ジャケットを用いず、室温（２４℃）にて、コンプレッサーから耐圧容器内に空気を注入し、耐圧容器内圧力０．５ＭＰａで３０秒維持した。
【００８０】
≪乾燥工程≫
耐圧容器から型を取り出し、３５℃に保持したオーブンで１２時間乾燥を行った。
【００８１】
≪剥離工程≫
型から型枠を外し、粘着テープを乾燥した樹脂ポリマーに貼り付けて引き上げ、型から樹脂ポリマーを剥離した。
【００８２】
型と接していた面の樹脂ポリマーには、四角錐形状の三次元配列構造が形成されていた。
【００８３】
［実施例２］
実施例１において、ポリマー溶解液を型の凹部内に充填する工程を、耐圧容器内の底部に高さ４０ｍｍまで温水を張り、表面にポリマー樹脂の溶解液を塗布した型を耐圧容器内のステージ上に静かに設置し、フランジと蓋の間にｏ−リングをはさみ、ボルトで密封した。その後、加熱ジャケットを稼動し、耐圧容器内が４０℃になったら、コンプレッサーから耐圧容器内に空気を注入し、耐圧容器内圧力０．５ＭＰａで３００秒維持した以外は実施例１と同様の方法により製造した。
【００８４】
［実施例３］
型を、実施例１と同様に加工した一辺４０ｍｍのシリコーンゴムの中央部の一辺１０ｍｍの部分に、四角錐孔を含むシリコーンゴムの転写品４枚を一辺８０ｍｍ、厚み１ｍｍのガラス板上に隙間無く並べ、シリコーンゴム同士、シリコーンゴムとガラスを接着剤で接着したものを用いた以外は実施例２と同様の方法により製造した。
【００８５】
［実施例４］
実施例１において、ポリマー樹脂の溶解液を型の凹部内に充填する工程を、加圧ジャケットを稼動し、耐圧容器内が４０℃になったら、コンプレッサーから耐圧容器内に空気を注入し、耐圧容器内圧力０．５ＭＰａで３００秒維持した以外は実施例１と同様の方法により製造した。
【００８６】
［実施例５］
実施例１において、ポリマー樹脂の溶解液を型の凹部内に充填する工程を、耐圧容器内の底部に高さ４０ｍｍまで温水を張り、耐圧容器内圧力０．５ＭＰａで３００秒維持した以外は実施例１と同様の方法により製造した。
【００８７】
［比較例１］
実施例１において、ポリマー樹脂の溶解液を型の凹部内に充填する工程を、耐圧容器を用いず、型の枠部分をプレス装置で０．５ＭＰａで３０秒間加圧した。
【００８８】
［比較例２］
実施例１において、ポリマー溶解液にゼラチン（新田ゼラチン７３２）を水で溶解し、４０％の水溶液に調整したものを使用した。４０℃で攪拌し、同温度で保温した時の粘度は約１０Ｐａ・ｓであった。
【００８９】
［比較例３］
実施例３において、ポリマー樹脂の溶解液を型の凹部内に充填する工程を、耐圧容器を用いず、型の枠部分をプレス装置で０．５ＭＰａで３００秒間加圧した。
【００９０】
＜評価＞
結果を表１に示す。なお、表中の評価は以下の基準により行った。
（１）高アスペクト比構造の成型性
◎：全ての高アスペクト比構造の高さが３５０μｍ以上
○：８０％以上の高アスペクト比構造の高さが３５０μｍ以上
△：５０％以上の高アスペクト比構造の高さが３５０μｍ以上
×：５０％以下の高アスペクト比構造の高さが３５０μｍ未満
（２）大面積転写安定性（４面つなぎ合わせ型限定（実施例２、比較例２））
◎：４面で全ての高アスペクト比構造の高さが３５０μｍ以上
○：３面で全ての高アスペクト比構造の高さが３５０μｍ以上、かつ、１面で８０％以上の高アスペクト比構造の高さが３５０μｍ以上
△：３面で１００％の高アスペクト比構造の高さが３５０μｍ以上、かつ、１面で８０％以上の高アスペクト比構造の高さが３５０μｍ未満
×：０〜２面で１００％の高アスペクト比構造の高さが３５０μｍ以上
（３）繰り返し耐久性
◎：充填工程を５０回以上繰り返しても型が破壊しなかった
○：充填工程を３０〜４９回繰り返すと型が破壊した
△：充填工程を１０〜２９回繰り返すと型が破壊した
×：充填工程を１０回繰り返す前に型が破壊した
【００９１】
【表１】
0004885816.tif 000002
【００９２】
表１より、本発明の加圧流体を用いた充填工程を有する実施例１、２は、良好な孔アスペクト比構造を有する機能性膜を形成することができた。また、加圧流体により加圧しているため、型の劣化がなく、繰り返し耐久性も良好であった。
【００９３】
型の枠をプレスした比較例１、２は繰り返し耐久性が悪く、粘度の高い比較例３、耐圧容器内に温水を張らなかった比較例４、加温しなかった実施例５においては、ポリマー樹脂の溶解液の粘度が高く、高アスペクト比構造の成型が行えなかった。
【図面の簡単な説明】
【００９４】
【図１】マイクロニードルシートの角錐状の微小針の斜視図（ａ）および断面図（ｂ）である。
【図２】マイクロニードルシートの円錐状の微小針の斜視図（ａ）および断面図（ｂ）である。
【図３】型の製造方法の工程図である。
【図４】型枠を設けた型の正面図および斜視図である。
【図５】ポリマー樹脂塗布工程・充填工程の工程図である。
【図６】耐圧容器の正面図である。
【図７】耐圧容器の別の態様を示す正面図である。
【図８】マイクロニードルシートの剥離工程の工程図である。
【符号の説明】
【００９５】
１１…原版、１２…円錐または角錐の形状部、１３…型、１４…型枠、１５…凹部、１６…ポリマー溶解液、１７…基板、１９…樹脂ポリマー、２０…ＰＥＴシート、２２…凸部（微小針）、３０、５０…耐圧容器、３１…耐圧容器本体、３２…蓋、３３…開口部、３４…注入口、３５…排出口、３６…コック、３７…加温ジャケット、３８…コンプレッサー、３９…ポリマー溶解液の溶媒、４０…ステージ、５１…仕切り板
【図１】
0004885816.tif 000003
【図２】
0004885816.tif 000004
【図３】
0004885816.tif 000005
【図４】
0004885816.tif 000006
【図５】
0004885816.tif 000007
【図６】
0004885816.tif 000008
【図７】
0004885816.tif 000009
【図８】
0004885816.tif 000010